Brevet FR3059339A1 — publié le 20180601

PROCEDE DE FORMATION DE FILMS DE DIOXYDE DE SILICIUM DESCRIPTION DOMAINE TECHNIQUE La présente invention concerne un procédé de formation d'un film de dioxyde de silicium. Plus particulièrement, l'invention concerne un procédé de formation d'un film dioxyde de silicium à une température modérée et présentant les propriétés optiques compatibles avec la mise en oeuvre d'un filtre interférentiel. Le filtre interférentiel peut être formé sur des microparticules, pour des applications en cosmétologie par exemple. ART ANTÉRIEUR La formation de films par dépôt chimique en phase vapeur (« CVD » ou « Chemical Vapor Deposition » selon la terminologie Anglo-Saxonne) est connue de l'homme du métier. Cette technique basée sur l'évaporation d'un précurseur sur une surface d'un substrat permet de former des films conformes à ladite surface. Afin de favoriser la réactivité des précurseurs avec la surface du substrat, et surtout d'obtenir un film présentant une densité suffisante et/ou exempt d'impuretés dues à la décomposition des précurseurs, il peut être nécessaire de former ledit film à une température relativement élevée, par exemple supérieure à 450°C. La CVD est notamment utilisée pour la formation de films de dioxyde de silicium dans l'industrie de la microélectronique, et met en oeuvre des précurseurs organométalliques standards tels que du TEOS (tetraethoxysilane Si(OC2H5)4). La température de formation du films de dioxyde de silicium est alors de l'ordre de 450°C par la technique de dépôt chimique en phase vapeur assistée par plasma (« PECVD » ou « Plasma Enhanced Chemical Vapor Deposition » selon la terminologie Anglo-Saxonne). Toutefois, un film de dioxyde de silicium formé par CVD avec un précurseur standard à une température inférieure à 350°C sera de moindre qualité optique. 3059339 2 Plus particulièrement, sa densité diminue, et des impuretés dues à la décomposition des précurseurs restent piégées dans ledit film. Cependant, certaines applications requièrent la formation de films de dioxyde de silicium relativement purs et denses à des températures modérées, par 5 exemples inférieures à 350°C. Parmi les applications d'intérêt, nous pouvons citer la formation de filtres interférentiels, comprenant une alternance de films de dioxyde de silicium et de dioxyde de titane, sur des supports dispersés tels des microparticules (par exemple sphériques). Ces filtres interférentiels formés sur des microparticules sont notamment utilisés en 10 cosmétologie. Les films de dioxyde de titane, présentant les propriétés optiques requises pour la formation de filtres interférentiels, sont généralement formés par CVD (avec comme précurseur le « TIPP ») à des températures comprises entre 250°C et 350°C. Ainsi, sur le plan industriel afin de ne pas pénaliser les cadences de production, il est préférable de pouvoir former également les films de dioxyde de silicium dans une gamme de 15 température équivalente, et par CVD. Il peut également être requis de former des films de dioxyde de silicium denses, exempts d'impuretés, et à basse température (par exemple entre 200 et 350°C) pour des applications en microélectronique, par exemple après la formation des interconnexions. 2 0 Ainsi, un but de la présente invention est de proposer un procédé de formation d'un film de dioxyde de silicium à des températures modérées, et présentant les qualités requises pour la formation de filtres interférentiels. Un autre but de l'invention est de proposer un procédé de formation d'un filtre interférentiel comprenant un film de dioxyde de silicium formé à une température 25 modérée. EXPOSÉ DE L'INVENTION Les buts de l'invention sont au moins en partie atteints par un procédé de formation de films de dioxyde de silicium sur un substrat par une technique de dépôt chimique en phase vapeur dans une enceinte de dépôt, le procédé comprenant 3059339 3 l'évaporation, avantageusement l'évaporation flash, d'un précurseur organométallique sur une face du substrat maintenue à une température comprise entre 200°C et 350°C, de préférence entre 250°C et 350°C, le précurseur organométallique comprenant du tetraacetoxysila ne. 5 Evaporation flash ou instantanée, nous entendons, pour le précurseur organométallique, d'une évaparation quasi immédiate. Autrement dit, lors d'une évaporation flash, est imposé au précurseur organométallique une élévation de température de la tempéraure ambiante à sa température d'évaporation en quelques millisecondes. Plus particulièrement, le précurseur organométallique est à température 10 ambiante lors de son injection, et prend la température du lit fluidisé lors de son passage dans l'enceinte de dépôt. L'élévation de température ainsi imposée au précurseur organométallique provoque son évaporation de manière quasi instantanée. Selon un mode de mise en oeuvre, le précurseur organométallique est dilué dans un solvant organique, le solvant organique comprenant avantageusement au 15 moins un des solvants choisi parmi : un alcool (avantageusement l'isopropanol), un solvant aromatique (xylène, toluène), le cyclohexane. Selon un mode de mise en oeuvre, le précurseur organométallique présente une concentration dans le solvant organique comprise entre 0,01 mol/L, et 0,03 mol/L. 20 Selon un mode de mise en oeuvre, le précurseur organométallique est maintenu à une température comprise entre 80°C et 150°C avant d'être pulvérisé sur la face du substrat. Selon un mode de mise en oeuvre, le substrat comprend des microparticules d'une taille comprise entre 100 nm et 500 um, les micro particules étant 25 avantageusement des billes. Selon un mode de mise en oeuvre, les microparticules comprennent au moins un des matériaux choisi parmi : alumine, carbure de silicium, dioxyde de titane, silicium, mica. 3059339 4 Selon un mode de mise en oeuvre, les microparticules disposées sur une face principale d'un support poreux traversé sur toute son épaisseur E par un gaz inerte de sorte que les microparticules forment un lit fluidisé. Selon un mode de mise en oeuvre, le support est maintenu à une 5 température inférieure à 200°C, avantageusement inférieure à 150°C, par exemple 110°C. Selon un mode de mise en oeuvre, l'évaporation du précurseur organométallique est exécutée selon de cycles d'évaporation, et en alternance avec des cycles d'injection de dioxygène dans l'enceinte de dépôt. Selon un mode de mise en oeuvre, une purge de l'enceinte de dépôt est 10 exécutée avant chaque cycle d'évaporation et chaque cycle d'injection, de sorte que la pression dans ladite enceinte est inférieure à 30 mBar à l'issue de la purge. Selon un mode de mise en oeuvre, à l'issue de chaque cycle d'évaporation et de chaque cycle d'injection, la pression dans l'enceinte de dépôt est supérieure à 100 mBar et 60 mBar, respectivement. 15 Selon un mode de mise en oeuvre, chaque cycle d'évaporation dure de 5 secondes à 20 secondes. Selon un mode de mise en oeuvre, entre 20 et 100 cycles d'évaporation et d'injection sont exécutés. L'invention concerne également un procédé de fabrication d'un filtre 20 interférentiel comprenant au moins un film de dioxyde de silicium formé par le procédé de formation de films de dioxyde de silicium sur un substrat par une technique de dépôt chimique en phase vapeur. Selon un mode de mise en oeuvre, au moins un film de dioxyde de titane est formé par CVD, avantageusement à une température comprise entre 250°C et 350°C. 25 Selon un mode de mise en oeuvre, l'au moins un film de dioxyde de silicium et l'au moins un film de dioxyde de titane sont formés de sorte que le filtre interférentiel comprenne une alternance de films de dioxyde de titane et de films de dioxyde de silicium. 3059339 5 BRÈVE DESCRIPTION DES DESSINS D'autres caractéristiques et avantages apparaîtront dans la description qui va suivre du procédé de formation de films de dioxyde de silicium selon l'invention, donnés à titre d'exemples non limitatifs, en référence aux dessins annexés dans lesquels : 5 - la figure 1 est une représentation schématique d'un dispositif de formation de films par CVD adapté pour la mise en oeuvre du procédé selon l'invention, - la figure 2 est une image par microscopie à balayage électronique en coupe (selon l'épaisseur) d'une filtre interférentiel formé sur une bille de silice, le filtre interférentiel comprenant un empilement de Ti02/Si02/ Ti02/Si02/ Ti02, et obtenu selon 10 un mode de réalisation de l'invention, - la figure 3 est une représentation graphique de courbes de réflectivité (donnée en « % » selon l'axe vertical), en fonction de la longueur d'onde (donnée en « nm » selon l'axe horizontal) d'une couche de Si02 formée sur un substrat de silicium, plus particulièrement, les courbes A et B, représentent, respectivement, les réflectivités 15 théoriques d'une couche de Si02 selon des polarisation s et p, et selon une incidence à 45° par rapport à la normale, et les courbes A' et B', représentent, respectivement, les réflectivités d'une couche de Si02, obtenue selon la présente invention, selon des polarisation s et p, et selon une incidence à 45° par rapport à la normal, - la figure 4 est une représentation graphique de la courbe de 20 réflectivité (donnée en « % » selon l'axe vertical), en fonction de la longueur d'onde (donnée en « nm » selon l'axe horizontal) d'un filtre interférentiel formé selon la présente invention, plus particulièrement le filtre interférentiel est formé sur des billes de silice qui comprennent, successivement et à partir de la surface des billes de silice, un film de dioxyde de titane de 97 nm, un film de dioxyde de silicium de 135 nm, un film de dioxyde de titane 25 de 86 nm, et un film de dioxyde de silicium de 60 nm. 3059339 6 EXPOSÉ DÉTAILLÉ DE MODES DE RÉALISATION PARTICULIERS Pour les différents modes de mise en oeuvre, les mêmes références seront utilisées pour des éléments identiques ou assurant la même fonction, par souci de simplification de la description. 5 L'invention décrite de manière détaillée ci-dessous met en oeuvre un procédé de formation de films de dioxyde de silicium. Plus particulièrement, les films de dioxyde de silicium sont formés par CVD et dans une gamme de températures modérées, à savoir entre 200°C et 350°C. Aussi, afin de conférer à ces films de dioxyde de silicium la qualité requise pour la formation de filtres interférentiels, compte tenu de leur 10 température de formation, un précurseur organométallique comprenant du tetraacetoxysilane (ci-après Si(OAc)4) est utilisé lors de la formation desdits films. A la figure 1, on peut voir un dispositif de dépôt chimique en phase vapeur 10 adapté pour la mise en oeuvre de l'invention. La présente invention comprend la formation de films de dioxyde de 15 silicium par CVD sur un substrat. Par substrat, on entend aussi bien un substrat massif que des microparticules. Le substrat massif peut être un substrat comprenant un matériau semiconducteur, isolant, ou métallique. 20 Le substrat massif peut comprendre des dispositifs microélectroniques, et/ou optiques. Nous limitons la suite de la description à la formation de films sur des microparticules, sachant que l'homme du métier, avec ses connaissances générales, peut adapter le procédé selon l'invention à des substrats massifs de grande taille. 25 Les microparticules peuvent comprendre au moins un des matériaux choisi parmi : alumine, carbure de silicium, dioxyde de titane, silicium, silicate de type mica. Les microparticules 40 peuvent avoir une taille comprise entre 100 nm et 500 um. Les microparticules 40 peuvent avantageusement être des billes. 3059339 7 Par taille des microparticules, on entend la plus grande des dimensions desdites microparticules. Par ailleurs, au sens de l'invention, toutes les microparticules 40 d'un même lot ne présentent pas nécessairement la même taille. Aussi, dès lors que l'on considère un lot de microparticules présentant une taille donnée, il est clair que ladite taille 5 est une taille moyenne. Lors de la formation du film de dioxyde de silicium, les microparticules 40 peuvent former un lit fluidisé. Par lit fluidisé, on entend un ensemble de microparticules mises en suspension par un courant gazeux ascendant. A cet égard l'homme du métier peut 10 consulter le document [1] cité à la fin de la description. Afin de mettre en oeuvre le procédé de formation de films de dioxyde de silicium, les microparticules sont disposées dans une enceinte de dépôt 20, s'étendant selon un axe XX', du dispositif de dépôt chimique en phase vapeur 10. L'enceinte de dépôt 20 comprend dans sa partie basse B un support 30 15 sur lequel repose les microparticules 40. Le support 30 comprend deux faces principales 31 et 32 parallèles entre elles (et perpendiculaires à l'axe XX'). Le support 30 est avantageusement poreux de sorte qu'un gaz puisse le traverser sur toute son épaisseur E. L'épaisseur E du support 30 est la distance la plus 20 courte entre les faces principales 31 et 32. Le support 30 peut comprendre au moins un des matériaux choisi parmi : aluminium, acier type inox. Ainsi, dès lors que des microparticules 40 sont disposées sur le support 30, et que ce dernier est traversé par un gaz sur toute son épaisseur E, lesdites microparticules sont mises en mouvement et un lit fluidisé est créé. Par exemple, le gaz 25 permettant la mise en oeuvre du lit fluidisé entre dans l'enceinte de dépôt 20 par une première entrée 51. Cette configuration est donc particulièrement avantageuse, dès lors que l'on veut former un film sur toute la surface de chacune des microparticules. En effet, aussitôt que les microparticules forment un lit fluidisé, toute leur surface est exposée à un gaz réactif susceptible d'être présent dans l'enceinte de dépôt 20. Plus particulièrement, statistiquement, chaque portion de surface de chacune des microparticules formant le lit 3059339 8 fluidisé est exposée au gaz réactif de manière équivalente (en terme de durée et de quantité de gaz réactif), de sorte que la formation du film est homogène sur chacune des microparticules et entre les microparticules. Par gaz réactif, nous entendons un gaz adapté pour réagir chimiquement 5 avec la surface des microparticules est ainsi former un film, la nature du gaz réactif sera discuté plus tard dans la description. Par ailleurs, nous notons que le gaz réactif traverse d'abord le support 30, sur toute son épaisseur E, avant d'atteindre le lit fluidisé formé par les microparticules 40. Par ailleurs, le dispositif de dépôt chimique en phase vapeur 10 comprend 10 deux systèmes de régulation thermique 60 et 61 (pour le chauffage et le refroidissement), disposés respectivement dans la partie basse B et la partie haute H de l'enceinte de dépôt 20. Cette disposition permet de chauffer de manière différentiée les parties basse B et haute H de l'enceinte de dépôt 20. Plus particulièrement, le lit fluidisé de microparticules en suspension dans le volume de l'enceinte de dépôt 20 peut être chauffé à une 15 température plus élevée que le support 30. Plus particulièrement, le support 30 peut être maintenu, par le système de régulation thermique 60, à une température inférieure à la température de réaction ou de décomposition des gaz réactifs qui sont susceptibles de le traverser, évitant ainsi tout colmatage dudit support 30. Par exemple, la température du lit fluidisé formé par les microparticules 20 40, à proximité ou dans la partie haute H de l'enceinte de dépôt, peut être comprise entre 200°C et 350°C, avantageusement entre 250°C et 350°C. La température du support 30 peut être comprise entre 100°C et 150°C. Le procédé de formation de films de dioxyde de silicium comprend l'évaporation d'un précurseur organométallique dans l'enceinte de dépôt 20. Par 25 pulvérisation dans l'enceinte de dépôt 20, on entend que le précurseur organométallique est introduit dans l'enceinte de dépôt 20 sous forme d'une solution finement divisée. Par ailleurs, l'évaporation du précurseur organométallique se fait sur la surface des microparticules. Il est entendu que le précurseur organométallique est un gaz réactif. 3059339 9 Par ailleurs, le précurseur organométallique est introduit dans l'enceinte de dépôt par une seconde entrée 52. Selon l'invention, le précurseur organométallique est du tetraacetoxysilane. Ce composé chimique est particulièrement avantageux puisqu'il se 5 décompose à partir de 175°C, et permet donc de former des films de dioxyde de silicium sur la surface des microparticules, les microparticules étant avantageusement mises sous forme d'un lit fluidisé. Il est entendu, sans qu'il soit nécessaire de le préciser, que le tetraacetoxysilane réagit avec une espèce chimique oxydante pour former un film de 10 dioxyde de silicium par CVD. L'espèce oxydante peut par exemple être du dioxygène, de l'ozone, de la vapeur d'eau. La surface des microparticules formant le lit fluidisé est alors avantageusement maintenue à une température comprise entre 200°C et 350°C, préférentiellement entre 250°C et 350°C. 15 De manière avantageuse, le tetraacetoxysilane, avant d'être injecté dans l'enceinte de dépôt, peut être dilué dans un solvant organique. Le solvant organique peut avantageusement comprendre au moins un des solvants choisi parmi : isopropanol, du cyclohexane, un solvant aromatique (par exemple du toluène, du xylène). 20 Les inventeurs ont par ailleurs démontré que le pouvoir solvatant de l'isopropanol permet d'obtenir une excellente accroche du tetraacetoxysilane sur la surface des microparticules 40, favorisant ainsi la réactivité dudit précurseur avec la surface des microparticules 40. Après dilution, la concentration du tetraacetoxysilane peut être comprise 25 entre 0,01 mol/L, et 0,15 mol/L. Toujours de manière avantageuse, avant d'être injecté dans l'enceinte de dépôt, le tetraacetoxysilane peut être maintenu à une température comprise entre 80°C et 150°C, par exemple 100°C. Le procédé de formation de films de dioxyde de silicium selon l'invention 30 peut comprendre en outre l'injection de dioxygène dans l'enceinte de dépôt 20. 3059339 10 Le dioxygène peut être injecté dans l'enceinte à température ambiante. Autrement dit, la température de l'oxygène, dès qu'il est dans l'enceinte, est imposée par la température à l'intérieur de ladite enceinte. La dioxygène est destiné à réagir avec le tetraacetoxysilane pour former 5 un film de dioxyde de silicium sur la surface des microparticules 40. De manière avantageuse, l'injection (l'évaporation) du tetraacetoxysilane peut être exécutée selon de cycles d'évaporation, et en alternance avec des cycles d'injection de dioxygène dans l'enceinte de dépôt 20. Autrement dit, l'injection du tetraacetoxysilane et l'injection du dioxygène sont exécutées sur des plages temporelles 10 différentes, et sans recouvrement (autrement dit distinctes). Nous parlons de CVD pulsée. La CVD pulsée permet de mieux controler la décomposition des espèces, donc de mieux maîtriser les cinétiques de dépôt, donc les vitesses de dépôt. Ceci est d'autant plus important lorsque les épaisseurs déposées sont très faibles. Nous parlons de cycles d'évaporation dès lors qu'il s'agit de l'injection du 15 tetraacetoxysilane, et cycles d'injection dès qu'il s'agit de l'injection de dioxygène. Le dioxygène injecté lors des cycles d'injection peut être mélangé avec un gaz inerte, par exemple de l'azote. Dans ce cas de figure, la proportion d'azote par rapport au dioxygène peut être comprise entre 30% et 60 %, par exemple 50%. Toujours de manière avantageuse, une purge de l'enceinte de dépôt 20 20 est exécutée avant chaque cycle d'évaporation et chaque cycle d'injection, de sorte que la pression dans ladite enceinte est inférieure à 30 mBar à l'issue de la purge. La purge peut être exécutée par un système de pompage connecté à l'enceinte de dépôt 20. A l'issue de chaque cycle d'évaporation, la pression dans l'enceinte de dépôt 20 peut être supérieure à 100 mBar. 25 A l'issue de chaque cycle d'injection, la pression dans l'enceinte de dépôt 20 peut être supérieure à 60 mBar. Les cycles d'évaporation peuvent durer de 5 secondes à 20 secondes. De manière avantageuse, 20 à 100 cycles d'évaporation et d'injection peuvent être exécutés. 3059339 11 Ainsi, bien que formés à des températures relativement basses (inférieure à 350°C), les films de dioxyde de silicium présentent une densité ainsi que des propriétés optiques comparables à celles du même film formé à plus haute température avec un précurseur organométallique standard. La figure 3 compare par ailleurs les 5 propriétés optiques (réflectivité) d'une couche de Si02 de 93 nm d'épaisseur formée sur un substrat plan de silicium selon le procédé inventif, avec la réflectivité théorique d'un film de Si02 de même épaisseur également formé sur un substrat plan de silicium. On observe ainsi sur la figure 3 que le film formé selon le procédé inventif a des propriété optiques très voisines de ce qui est théoriquement attendu. 10 Ainsi, le procédé de formation d'un film de dioxyde de silicium sur les microparticules peut comprendre les étapes suivantes : - l'introduction des microparticules dans l'enceinte de dépôt, plus particulièrement sur le support 30; - la formation du lit fluidisé par passage d'un courant gazeux ascendant 15 au travers du support 30 ; - le chauffage de la zone de l'enceinte occupée par le lit fluidisé à une température comprise entre 200°C et 350°C, et le chauffage du support 30 à une température inférieure à 200°C, avantageusement inférieure à 110°C ; - la pluvérisation de tetraacetoxysilane 20 - l'injection de dioxygène. Le procédé de formation de films de dioxyde de silicium peut avantageusement être mis en oeuvre pour la formation de filtres interférentiels. Le filtre interférentiel peut comprendre un empilement d'un film de dioxyde de silicium et un film de dioxyde de titane. 25 Le film d'oxyde de titane est avantageusement formé par CVD avec du TTIP (Tetraisopropoxyde de titane) comme précurseur, par exemple dilué dans du toluène ou de l'isopropanol à une concentation de 0, 3 Mol/L. Les conditions de formation du film de dioxyde de silicium selon l'invention sont transposables à la formation du film de dioxyde de titane. 3059339 12 Les films de dioxyde de silicium et de dioxyde de titane sont avantageusement formés dans le même dispositif de dépôt chimique en phase vapeur 10. La formation du filtre interférentiel ne se limite pas à un empilement d'un film de dioxyde de titane (Ti02) et d'un film de dioxyde de silicium (Si02). 5 Le filtre interférentiel peut comprendre un empilement de 3 films selon la séquence Ti02/Si02/Ti02. Le filtre interférentiel peut comprendre un empilement de 4 films selon la séquence Ti02/Si02/Ti02/Si02. La conception du filtre interférentiel (nombre de films ainsi que leur 10 épaisseur) fait partie des connaissances générales de l'homme du métier. Le filtre interférentiel est avantageusement formé sur des microparticules, par exemple des billes de 100 micromètres de diamètre. Les inventeurs ont ainsi formé des filtres interférentiels sur des billes de 100 micromètres de diamètre comprenant un empilement de 5 films (figure 2). 15 L'empilement des 5 films comprend dans l'ordre, un film de dioxyde de titane de 72 nm, un film de dioxyde de silicium de 50 nm, un film de dioxyde de titane de 150 nm, un film de dioxyde de silicium de 72 nm, un film de dioxyde de titane de 72 nm. Toujours à titre d'exemple, un filtre interférentiel formé sur des billes de silice, et comprenant, successivement et à partir de la surface de la bille de silice, un film 2 0 de dioxyde de titane de 97 nm, un film de dioxyde de silicium de 135 nm, un film de dioxyde de titane de 86 nm, et un film de dioxyde de silicium de 60 nm, présentera une couleur rouge. Le procédé de formation des films de dioxyde de silicium selon la présente invention ne se limite pas à a formation de filtres interférentiels pour la 25 cosmétologie. En effet, ce procédé de formation de films de dioxyde de silicium est avantageusement mis en oeuvre pour la fonctionnalisation de poudres utilisées en impression 3D, dans le domaine photovoltaïque, pour la réalisation d'électrodes activables dans le visible (pour des plasmas à décharge à barrière diélectrique), ou dans le domaine de traitement de l'air. 3059339 13 REFERENCES [1] C. Vahlas et al., « Fluidization, Spouting, and Metal-Organic CVD of Platinum Group Metals on Powders", Chem. Vap. Deposition, Volume 8, Issue 4, July, 2002, pages 127-144. 5 REVENDICATIONS1. Procédé de formation d'au moins un film de dioxyde de silicium sur un substrat (40) par une technique de dépôt chimique en phase vapeur dans une enceinte de dépôt (20), le procédé comprenant l'évaporation d'un précurseur organométallique sur une face du substrat (40) maintenue à une température comprise entre 200°C et 350°C, de préférence entre 250°C et 350°C, le précurseur organométallique comprenant du tetraacetoxysila ne. 2. Procédé selon la revendication 1, dans lequel le précurseur organométallique est dilué dans un solvant organique, le solvant organique comprenant avantageusement au moins un des solvant choisi parmi : un alcool, un solvant aromatique (xylene, toluene), cyclohexane 3. Procédé selon la revendication 2, dans lequel le précurseur organométallique présente une concentration dans le solvant organique comprise entre 0,01 mol/L, et 0, 15 mol/L. 4. Procédé selon l'une des revendications 1 à 3, dans lequel le précurseur organométallique est maintenu à une température comprise entre 80°C et 150°C avant d'être pulvérisé sur la face du substrat (40). 5. Procédé selon l'une des revendications 1 à 4, dans lequel le substrat (40) comprend des microparticules (40) d'une taille comprise entre 100 nm et 500 pm, les microparticules (40) étant avantageusement des billes. 6. Procédé selon la revendication 5, dans lequel les microparticules (40) comprennent au moins un des matériaux choisi parmi : alumine, carbure de silicium, dioxyde de titane, silicium, mica. 3059339 15 7. Procédé selon la revendication 5 ou 6, dans lequel les microparticules (40) disposées sur une face principale (32) d'un support (30) poreux traversé sur toute son épaisseur E par un gaz inerte de sorte que les microparticules (40) forment un lit fluidisé. 5 8. Procédé selon la revendication 7, dans lequel le support est maintenu à une température inférieure à 200°C, avantageusement inférieure à 150°C, par exmple 110°C. 10 9. Procédé selon l'une des revendications 1 à 8, dans lequel l'évaporation du précurseur organométallique est exécutée selon de cycles d'évaporation, et en alternance avec des cycles d'injection de dioxygène dans l'enceinte de dépôt (20). 10. Procédé selon la revendication 9, dans lequel une purge de 15 l'enceinte de dépôt (20) est exécutée avant chaque cycle d'évaporation et chaque cycle d'injection, de sorte que la pression dans ladite enceinte est inférieure à 30 mBar à l'issue de la purge. 11. Procédé selon la revendication 10, dans lequel à l'issue de chaque 20 cycle d'évaporation et de chaque cycle d'injection, la pression dans l'enceinte de dépôt (20) est supérieure à 100 mBar et 60 mBar, respectivement. 12. Procédé selon l'une des revendications 9 à 11, dans lequel chaque cycle d'évaporation dure de 5 secondes à 20 secondes et/ou entre 20 et 100 cycles 25 d'évaporation et d'injection sont exécutés. 13. Procédé de fabrication d'un filtre interférentiel comprenant au moins un film de dioxyde de silicium formé selon l'une des revendications 1 à 12. 3059339 16 14. Procédé de fabrication selon la revendication 13, dans lequel au moins un film de dioxyde de titane est formé par CVD, avantageusement à une température comprise entre 250°C et 350°C. 5 15. Procédé de fabrication selon la revendication 14, dans lequel l'au moins un film de dioxyde de silicium et l'au moins un film de dioxyde de titane sont formés de sorte que le filtre interférentiel comprenne une alternance de films de dioxyde de titane et de films de dioxyde de silicium.